(57)【要約】  数平均分子量（Ｍｎ）２５００〜４０００ｋｇ／ｋｍｏｌを有するポリ（テトラヒドロフラン）ジオール（ｐＴＨＦ）から誘導されるソフトセグメント７５〜８５重量％を含む熱可塑性コポリエーテルエステルエラストマーを含む、ポリマー組成物からなることを特徴とする、電気ケーブル用または電気ワイヤー用のカバーおよび電気ケーブルの部品。【選択図】なし【特許請求の範囲】
【請求項１】
数平均分子量（Ｍｎ）２５００〜４０００ｋｇ／ｋｍｏｌを有するポリ（テトラヒドロフラン）ジオール（ｐＴＨＦ）から誘導されるソフトセグメント７５〜８５重量％を含む熱可塑性コポリエーテルエステルエラストマーを含む、ポリマー組成物からなることを特徴とする、電気ケーブル用カバーおよび電気ケーブルの部品。
【請求項２】
前記コポリエーテルエステルが、ポリブチレンテレフタレートからのハードセグメントを含有する、請求項１に記載のカバーまたは部品。
【請求項３】
前記熱可塑性コポリエーテルエステルエラストマーが、ｐＴＨＦ７７〜８３重量％を含む、請求項１または２に記載のカバーまたは部品。
【請求項４】
前記ｐＴＨＦが、数平均分子量２７５０〜３７５０ｋｇ／ｋｍｏｌを有する、請求項１から３のいずれか一項に記載のカバーまたは部品。
【請求項５】
張力逃しである、請求項１から４のいずれか一項に記載の部品。
【発明の詳細な説明】
【発明の詳細な説明】
【０００１】
本発明は、電気ケーブルのポリマーカバーおよび電気ケーブルの部品に関する。電気ケーブルは例えば、電源と電化製品を接続するために使用される。その例は、コーヒーマシーン、真空掃除機、コンピューターのケーブルである。電気ケーブルは、携帯電話の充電器にも使用される。電気ケーブルのその他の例は、オーディオケーブル、例えばイヤホンのケーブルである。ケーブルは２本以上のワイヤーを含み得る。そのワイヤーは通常、絶縁材としての役割を果たすポリマー層で覆われている。ケーブルは、その２本以上のワイヤーを取り囲むカバーを収容する。
【０００２】
電気ケーブルの部品としては、プラグ、スイッチ、または張力逃し（ｓｔｒａｉｎ  ｒｅｌｉｅｆ）を含む。電気ケーブルまたは電気ワイヤーのカバー、または電気ケーブルの部品は非常に可撓性であり、かつ丈夫であることが重要である。これは、携帯電話、イヤホン、ラップトップ等のケーブルなど、細いケーブルに関して特に重要である。意外なことに、数平均分子量（Ｍｎ）２５００〜４０００ｋｇ／ｋｍｏｌを有するポリ（テトラヒドロフラン）ジオール（ｐＴＨＦ）から誘導されるソフトセグメント７５〜８５重量％を含む熱可塑性コポリエーテルエステルエラストマーを含むポリマー組成物でカバーおよび部品が製造された場合に、電気ケーブルまたは電気ワイヤーおよび電気ケーブルの部品の非常に可撓性であり、さらには強いカバーが得られる。
【０００３】
熱可塑性エラストマーは、従来の熱可塑性材料の加工性を有し、その溶融温度または軟化温度未満で従来の熱硬化ゴムの性能特性を有する、ゴム状材料である。熱可塑性エラストマーは、Ｈａｎｄｂｏｏｋ  ｏｆ  Ｔｈｅｒｍｏｐｌａｓｔｉｃ  Ｅｌａｓｔｏｍｅｒｓｓ，ｓｅｃｏｎｄ  ｅｄｉｔｉｏｎ，Ｖａｎ  Ｎｏｓｔｒａｎｄ  Ｒｅｉｎｈｏｌｄ，Ｎｅｗ  Ｙｏｒｋ（ＩＳＢＮ  ０−４４２−２９１８４−１）に記述されている。
【０００４】
熱可塑性コポリエーテルエステルエラストマーは適切には、少なくとも１つのアルキレンジオールおよび少なくとも１つの芳香族ジカルボン酸またはそのエステルから誘導される反復単位から構成されるハードセグメントを含有する。セグメントの代わりとして、ブロックという用語も使用されている。アルキレンジオールは直鎖状または脂環式アルキレンジオールであり得る。直鎖状または脂環式アルキレンジオールは一般に、Ｃ原子２〜６個、好ましくはＣ原子２〜４個を含有する。その例としては、エチレングリコール、プロピレンジオールおよびブチレンジオールが挙げられる。好ましくは、プロピレンジオールまたはブチレンジオール、さらに好ましくは１，４−ブチレンジオールが使用される。適切な芳香族ジカルボン酸の例としては、テレフタル酸、２，６−ナフタレンジカルボン酸、４，４’−ビフェニルジカルボン酸またはこれらの組み合わせが挙げられる。その利点は、得られるポリエステルが一般に、１５０℃を超える、好ましくは１７５℃未満の融点を有する半結晶性であることである。ハードセグメントは任意選択的に、ポリエステルの融点を一般に下げる、他のジカルボン酸、例えばイソフタル酸から誘導される単位をさらに少量含有する。特に、コポリエーテルエステルの結晶化挙動が確実に悪影響を受けないようにするために、その他のジカルボン酸の量は、好ましくは１０モル％以下、さらに好ましくは５モル％以下に制限される。ハードセグメントは好ましくは、反復単位としてエチレンテレフタレート、プロピレンテレフタレート、特にブチレンテレフタレートから構成される。容易に利用可能なこれらの単位の利点としては、有利な結晶化挙動および適切な融点が挙げられ、良好な加工性、優れた耐熱性および耐薬品性を有するコポリエーテルエステルが得られる。
【０００５】
コポリエーテルエステルのソフトセグメントは、数平均分子量（Ｍｎ）２５００〜４０００ｋｇ／ｋｍｏｌを有する、ポリ（テトラメチレンオキシド）ジオールまたはポリ（テトラヒドロフラン）ジオール（ｐＴＨＦ）から誘導される。Ｍｎの値は通常、ポリ（テトラヒドロフラン）ジオールの供給業者によって提供され、ＧＰＣによって決定され得る。好ましくは、コポリエーテルエステルは、ポリ（テトラヒドロフラン）ジオール７７〜８３重量％、さらに好ましくはポリ（テトラヒドロフラン）ジオール７８〜８２重量％を含有する。好ましくは、ポリ（テトラヒドロフラン）ジオール（ｐＴＨＦ）は、数平均分子量（Ｍｎ）２７５０〜３７５０ｋｇ／ｋｍｏｌを有する。コポリエーテルエステルの例または製法は、例えばＨａｎｄｂｏｏｋ  ｏｆ  Ｔｈｅｒｍｏｐｌａｓｔｉｃｓ，ｅｄ．Ｏ．Ｏｌａｂｉｓｈｉ，Ｃｈａｐｔｅｒ  １７，Ｍａｒｃｅｌ  Ｄｅｋｋｅｒ  Ｉｎｃ．，Ｎｅｗ  Ｙｏｒｋ  １９９７，ＩＳＢＮ  ０−８２４７−９７９７−３、Ｔｈｅｒｍｏｐｌａｓｔｉｃ  Ｅｌａｓｔｏｍｅｒｓ，２ｎｄ  Ｅｄ，Ｃｈａｐｔｅｒ  ８，Ｃａｒｌ  Ｈａｎｓｅｒ  Ｖｅｒｌａｇ（１９９６），ＩＳＢＮ  １−５６９９０−２０５−４、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．１２，Ｗｉｌｅｙ  ＆  Ｓｏｎｓ，Ｎｅｗ  Ｙｏｒｋ（１９８８），ＩＳＢＮ  ０−４７１−８０９４４，ｐ．７５−１１７およびそれに記載の参考文献に記述されている。
【０００６】
コポリエーテルエステルは、１種または複数種の更なるソフトセグメント、例えばコポリエーテルエステルを３０重量％まで、好ましくはエチレングリコールまたは（ポリプロピレンオキシド）から誘導されるソフトセグメントを１０重量％まで含み得る。
【０００７】
カバーおよび部品のポリマー組成物中で使用される添加剤としては、酸化防止剤、染料または顔料、紫外線吸収剤、加水分解安定剤、帯電防止剤、充填剤、潤滑剤が挙げられる。更なる添加剤の量は、組成物に対して１０重量％まで、好ましくは５重量％まで、さらに好ましくは２重量％までであり得る。
【０００８】
好ましくは、本発明による電気ケーブルは、携帯電話、イヤホン、ラップトップ等のケーブルなど、家庭用電子機器用のケーブルである。このようなケーブルには、絶縁材のポリマー組成物は可撓性ではあるが、ケーブルの直径が小さいため、強いことも非常に重要である。
【０００９】
更なる好ましい実施形態において、その部品は張力逃しである。これは、組成物が可撓性であり、さらには強いためである。このように、この組成物の張力逃しは、例えばプラグ、スイッチまたはイヤホンがケーブルから破断するのを防ぐ。
【００１０】
［実施例］
［使用される材料：］
１）ポリブチレンテレフタレートハードセグメントおよびｐＴＨＦ８２重量％を含み、数平均分子量３０００ｋｇ／ｋｍｏｌを有する、ポリエーテルエステル。
２）ポリブチレンテレフタレートハードセグメントおよびｐＴＨＦ７９重量％を含み、数平均分子量２９００ｋｇ／ｋｍｏｌを有する、ポリエーテルエステル。
Ａ）ポリブチレンテレフタレートハードセグメントおよびｐＴＨＦ７７重量％を含み、数平均分子量２０００ｋｇ／ｋｍｏｌを有する、ポリエーテルエステル。
Ｂ）ポリブチレンテレフタレートハードセグメントおよびｐＴＨＦ７０重量％を含み、数平均分子量２０００ｋｇ／ｋｍｏｌを有する、ポリエーテルエステル。
【００１１】
ＩＳＯ５２７−１ＢＡに準拠した引張り試験片を使用して、ＩＳＯ５２７に準拠して弾性率（Ｅ−ｍｏｄ）および引張り強さを測定した。
【００１２】
ショアＡをＩＳＯ８６８に準拠して測定した。
【００１３】
ポリ（テトラヒドロフラン）ジオールのＭｎの値は、サイズ排除クロマトグラフィーＳＥＣによって決定されている。ポリ（テトラヒドロフラン）ジオールの標準物質を使用して、保持体積の関数としてＭｎの従来の較正線を設定し、それに対して、ポリ（テトラヒドロフラン）ジオールの試料のＭｎを測定した。Ａｇｉｌｅｎｔ  ＰＬ  ＭｉｘｅｄＥカラムを備えたＳＥＣ装置Ｖｉｓｃｏｔｅｋ  ＧＰＣ  Ｍａｘ（Ｓｙｓｔｅｍ  ＩＤ：ＬＴ−５）、および紫外線（ＵＶ）、示差屈折率（ＲＩ）、示差粘度計（ＤＶ）および直角光散乱（ＲＡＬＳ）検出器を含むＶｉｓｃｏｔｅｋ  Ｔｒｉｐｌｅ  Ｄｅｔｅｃｔｏｒ  Ａｒｒａｙ３０２が使用された。濃度４．５〜５．５ｍｇ／ｍｌのポリ（テトラヒドロフラン）ジオール試料を３５℃のヘキサフルオロイソプロパノール溶媒で溶出した。
【００１４】
［実施例１、２および比較実験ＡおよびＢ］
上記に挙げられるポリエーテルエステルから、弾性率、引張り強さ（ＴＳ）、破断点伸びおよびショアＡを測定した。その結果を表１に示す。
【００１５】
【表１】
2016510935.tif 000002
【００１６】
表１に示される測定値から、実施例で試験された組成物は強く、さらには可撓性であり、したがって、ケーブルカバーまたはケーブルの部品、例えば張力逃しとして使用するのに非常に適していることが明らかである。
【国際調査報告】
2016510935.tif 000003
2016510935.tif 000004